(57)【要約】【課題】  光の屈折率の波長依存性（波長分散）に起因する光の取り出し効率の問題を解決できる有機ＥＬパネル用透明樹脂層を提供する。【解決手段】  透明樹脂１２１中に、平均粒子径が３００〜５００００ｎｍである第１の微粒子１２２と、平均粒子径が１〜３００ｎｍである第２の微粒子１２３とが分散され、前記微粒子は、光散乱材および光分散材の少なくとも一方の機能を有する有機ＥＬパネル用透明樹脂層１２。または、透明樹脂４２１中に、凹凸構造が形成され、前記凹凸構造は、幅および高さの少なくとも一方が３００〜１０００ｎｍである第１の凸部４２２と、幅および高さの少なくとも一方が１０〜３００ｎｍである第２の凸部４２３とを含み、前記凹凸構造は、前記凸部の形状および大きさの少なくとも一方が周期性を有しない有機ＥＬパネル用透明樹脂層４２。【選択図】  図５
2020047611.tif 000002
【特許請求の範囲】
【請求項１】
透明樹脂中に、複数の光散乱微粒子が分散され、
前記複数の光散乱微粒子は、平均粒子径が３００〜５００００ｎｍである第１の微粒子群と、平均粒子径が１〜３００ｎｍである第２の微粒子群とを含み、
前記光散乱微粒子は、有機微粒子および無機微粒子の少なくとも一方であって、
前記有機微粒子が、メタアクリル酸エステルおよびスチレンの共重合物、ポリカーボネート樹脂、ポリメチルメタクリレート樹脂、メラミン樹脂、ポリスチレン樹脂、およびシリコーン樹脂からなる群から選択される少なくとも一つであり、
前記無機微粒子が、金属酸化物、シリカ、ジルコニア、硫酸バリウムおよび炭酸カルシウムからなる群から選択される少なくとも一つである、
ことを特徴とする有機ＥＬパネル用透明樹脂層。
【請求項２】
前記第２の微粒子群の含有率が、前記光散乱微粒子の全質量に対し、１〜３０質量％の範囲であることを特徴とする請求項１記載の有機ＥＬパネル用透明樹脂層。
【請求項３】
前記透明樹脂中に、複数の凸部を含む凹凸構造が形成され、
前記複数の凸部は、幅および高さの少なくとも一方が３００〜３０００ｎｍである第１の凸部群と、幅および高さの少なくとも一方が１０〜３００ｎｍである第２の凸部群とを含み、
前記凹凸構造は、前記凸部の形状および大きさの少なくとも一方が周期性を有しない、
ことを特徴とする請求項１または２記載の有機ＥＬパネル用透明樹脂層。
【請求項４】
前記第１の凸部群および前記第２の凸部群の底面の面積の合計に対し、前記第２の凸部群の底面の面積が、１〜３０％の範囲であることを特徴とする請求項３記載の有機ＥＬパネル用透明樹脂層。
【請求項５】
前記凹凸構造が、熱可塑性材料に対するインプリント、または、フォトレジスト材料に対するフォトリソグラフィーにより形成された凹凸構造であることを特徴とする請求項３または４記載の有機ＥＬパネル用透明樹脂層。
【請求項６】
光散乱および光分散の少なくとも一方の機能を有するシートまたはフィルムであることを特徴とする請求項１から５のいずれか一項に記載の有機ＥＬパネル用透明樹脂層。
【請求項７】
基板と、透明電極と、請求項１から６のいずれか一項に記載の有機ＥＬパネル用透明樹脂層を含み、
前記基板の片面に透明電極を含むとともに、
前記基板の少なくとも片面に、前記有機ＥＬパネル用透明樹脂層が積層されていることを特徴とする有機ＥＬパネル。
【請求項８】
前記透明電極が、金属酸化物、酸化物半導体、銀ナノワイヤ、および炭素材料からなる群から選択される少なくとも一つの材料から形成される請求項７記載の有機ＥＬパネル。
【請求項９】
前記透明電極が、ＩＴＯ（酸化インジウムスズ）、ＩＺＯ（酸化亜鉛スズ）、ＺｎＯ（酸化亜鉛）、グラフェン、およびカーボンナノチューブからなる群から選択される少なくとも一つの材料から形成される請求項８記載の有機ＥＬパネル。
【請求項１０】
請求項１から６のいずれか一項に記載の有機ＥＬパネル用透明樹脂層または請求項７から９のいずれか一項に記載の有機ＥＬ照明パネルを含むことを特徴とする有機ＥＬ照明装置。
【請求項１１】
請求項７から９のいずれか一項に記載の有機ＥＬパネルを含み、
前記基板に対し、前記有機ＥＬパネル用透明樹脂層が視認側に配置され、かつ、前記透明電極が視認側と反対側に配置されていることを特徴とする有機ＥＬディスプレイ。
【発明の詳細な説明】
【技術分野】
【０００１】
本発明は、有機ＥＬパネル用透明樹脂層、有機ＥＬパネル、有機ＥＬ照明装置、および有機ＥＬディスプレイに関する。
【背景技術】
【０００２】
有機ＥＬ（Electro-Luminescence）パネルに用いる有機ＥＬ素子は、透光性基板上に有機ＥＬ材料の層（有機ＥＬ層）を形成して製造することができる。
【０００３】
有機ＥＬパネルにおいては、有機ＥＬ層からの発光の取り出し効率が低いという問題がある。前記問題には、いくつかの原因がある。第一の原因として、有機ＥＬ層からの発光に指向性がなく全方向に散逸するため、前記有機ＥＬパネル正面に出てくる光量が少ないという原因がある。第二の原因として、前記発光が、前記有機ＥＬパネルの各層の界面等で全反射し、前記有機ＥＬパネル外部に出てこないという原因がある。
【０００４】
前記問題およびその原因について、図１１の断面図を用いて模式的に例示する。なお、図１１の断面図では、見易さのため、ハッチを省略している。同図の有機ＥＬパネルは、図示のとおり、透明基板１１の片面上に、透明電極（陽極）１４、有機ＥＬ層１６、および陰極１５が、前記順序で積層されて形成されている。透明基板１１は、例えば、ガラス等で形成されている。透明電極１４は、例えば、ＩＴＯ（Ｉｎｄｉｕｍ−Ｔｉｎ  Ｏｘｉｄｅ、酸化インジウムスズ）等で形成されている。陰極１５は、例えば、金属により形成されている。有機ＥＬ層１６からの発光には、有機ＥＬパネル正面（透明基板１１正面）方向またはそれに近い方向の発光１０１および１０２と、前記正面方向に対し大きく傾斜した方向の発光１０３および１０４とがある。発光１０１および１０２は、前記有機ＥＬパネルの各層の界面等で全反射されず、そのまま、透明基板１１を通じて前記有機ＥＬパネル外部に取り出され、視認される。一方、発光１０３および１０４は、透明基板１１と透明電極１４との界面、有機ＥＬ層１６と陰極１５との界面、透明基板１１と大気との界面等で全反射され、前記有機ＥＬパネル外部に出てこない。これは、例えば、透明電極１４、透明基板１１、および大気の各層中を、前記順序で光が透過する際に、前記各層の屈折率差に基づき臨界角が生じるためである。例えば、透明電極１４がＩＴＯの場合、その屈折率は約１．９、透明基板１１がガラス（ソーダガラス、無アルカリガラス等）の場合、その屈折率は約１．５、大気の屈折率は約１．０であり、それぞれの屈折率差が大きい。このため、前記臨界角以上の入射角で入射した光は、前記各層の界面で全反射され、陰極１５との間で多重反射を繰り返し、大気中に出ることができないのである。
【０００５】
そこで、この問題の解決を目的として、前記透光性基板上に、微粒子を含む層を設け、有機ＥＬ層からの発光の散乱、拡散等を制御することが行われている（特許文献１〜３等）。
【先行技術文献】
【特許文献】
【０００６】
【特許文献１】国際公開ＷＯ２０１１／０９３１２０号パンフレット
【特許文献２】特開２０１３−１３８０１８号公報
【特許文献３】特開２００５−１９０９３１号公報
【発明の概要】
【発明が解決しようとする課題】
【０００７】
しかし、特許文献１〜３等に記載の方法では、光の屈折率の波長依存性（波長分散）に起因する光の取り出し効率の問題がある。この問題について、図１２の断面図を用いて模式的に例示する。なお、図１２の断面図では、見易さのため、ハッチを省略している。
【０００８】
同図の有機ＥＬパネルの構造は、図示のとおり、図１１の有機ＥＬパネルと同様である。有機ＥＬパネル正面（透明基板１１正面）方向またはそれに近い方向の発光１１１、１１２および１１３は、図１１と同様、全反射されない。これらの光は、そのまま、透明基板１１を通じて前記有機ＥＬパネル外部に取り出され、視認される。一方、前記正面方向に対し大きく傾斜した方向の発光は、波長の短い光ほど前記有機ＥＬパネル外部に取り出されにくい。これは、光の屈折率の波長依存性（波長分散）、すなわち、光の波長によって屈折率が異なる現象に起因して、全反射の臨界角も光の波長によって異なるためである。より具体的には、光の波長が短くなるほど屈折率が大きくなり、全反射される割合も大きくなる。例えば、図示のとおり、光出射の方向および角度が同じでも、赤色の光１１４および緑色の光１１５は、透明電極１４と透明基板１１との界面を透過して屈折するのに対し、青色の光１１６は、前記界面で全反射される。または、赤色の光１１７および緑色の光１１８は、透明基板１１と大気との界面を透過して前記有機ＥＬパネル外部に取り出されるのに対し、青色の光１１９は、前記界面で全反射され、前記有機ＥＬパネル外部に出てこない。青色の光１１６および１１９は、例えば、図１１と同様に、陰極（金属電極）１５との間で全反射を繰り返し、前記有機ＥＬパネル内部に閉じ込められる（図示せず）。
【０００９】
このように、一般的な有機ＥＬパネルでは、波長が短い光ほど前記有機ＥＬパネル内部に閉じ込められやすく、かつ、前記有機ＥＬパネル端部に導波されやすいという問題がある。この問題に起因して、前記一般的な有機ＥＬパネルでは、表示の色ムラ等が起こる恐れがある。前記表示の色ムラとは、例えば、前記有機ＥＬパネル端部が、中心部と比較して青みがかって見える現象をいう。また、前記問題により、一般的な有機ＥＬパネルを照明光源として用いた場合、当初設計していた色温度より色温度の低い照明パネルとなってしまったり、斜め視野から見た場合、色温度が異なって見えてしまったりする恐れがある。さらに、一般的な有機ＥＬパネルでは、前述のとおり短波長領域の光が前記有機ＥＬパネルの外部に出射されないことにより、発光効率の低下を招き、その結果、消費電力が大きくなってしまう恐れがある。
【００１０】
そこで、本発明は、光の屈折率の波長依存性（波長分散）に起因する光の取り出し効率の問題を解決できる有機ＥＬパネル用透明樹脂層、有機ＥＬパネル、有機ＥＬ照明装置、および有機ＥＬディスプレイの提供を目的とする。
【課題を解決するための手段】
【００１１】
前記目的を達成するために、本発明の第１の有機ＥＬパネル用透明樹脂層は、透明樹脂中に、複数の光散乱微粒子が分散され、前記複数の光散乱微粒子は、平均粒子径が３００〜５００００ｎｍである第１の微粒子群と、平均粒子径が１〜３００ｎｍである第２の微粒子群とを含み、前記光散乱微粒子は、有機微粒子および無機微粒子の少なくとも一方であって、前記有機微粒子が、メタアクリル酸エステルおよびスチレンの共重合物、ポリカーボネート樹脂、ポリメチルメタクリレート樹脂、メラミン樹脂、ポリスチレン樹脂、およびシリコーン樹脂からなる群から選択される少なくとも一つであり、前記無機微粒子が、金属酸化物、シリカ、ジルコニア、硫酸バリウムおよび炭酸カルシウムからなる群から選択される少なくとも一つであることを特徴とする。
【００１２】
本発明の第２の有機ＥＬパネル用透明樹脂層は、前記第２の微粒子群の含有率が、前記光散乱微粒子の全質量に対し、１〜３０質量％の範囲であることを特徴とする。
【００１３】
本発明の有機ＥＬパネルは、基板と、透明電極と、本発明の有機ＥＬパネル用透明樹脂層を含み、前記基板の片面に透明電極を含むとともに、前記基板の少なくとも片面に、前記有機ＥＬパネル用透明樹脂層が積層されていることを特徴とする。
【００１４】
本発明の有機ＥＬ照明装置は、有機ＥＬ照明パネル用である前記本発明の有機ＥＬパネル用透明樹脂層または、それを含む有機ＥＬ照明パネルである前記本発明の有機ＥＬパネルを含むことを特徴とする。
【００１５】
本発明の有機ＥＬディスプレイは、本発明の有機ＥＬパネルを含み、前記基板に対し、前記有機ＥＬパネル用透明樹脂層が視認側に配置され、かつ、前記透明電極が視認側と反対側に配置されていることを特徴とする。
【発明の効果】
【００１６】
本発明の有機ＥＬパネル用透明樹脂層、有機ＥＬパネル、有機ＥＬ照明装置、および有機ＥＬディスプレイによれば、光の屈折率の波長依存性（波長分散）に起因する光の取り出し効率の問題を解決できる。
【図面の簡単な説明】
【００１７】
【図１】図１は、本発明の有機ＥＬパネルの構造の一例を模式的に示す断面図である。
【図２】図２は、本発明の有機ＥＬパネルの構造の別の一例を模式的に示す断面図である。
【図３】図３は、本発明の有機ＥＬパネルの構造のさらに別の一例を模式的に示す断面図である。
【図４】図４は、本発明の有機ＥＬパネルの構造のさらに別の一例を模式的に示す断面図である。
【図５】図５は、本発明の有機ＥＬパネルの構造のさらに別の一例を模式的に示す断面図である。
【図６】図６は、本発明の有機ＥＬパネルの構造のさらに別の一例を模式的に示す断面図である。
【図７】図７は、本発明の有機ＥＬパネルの構造のさらに別の一例を模式的に示す断面図である。
【図８】図８（ａ）は、凸部の形状および大きさが周期性を有する例を模式的に示す断面図である。図８（ｂ）は、凸部の形状および大きさが周期性を有しない例を模式的に示す断面図である。
【図９】図９は、一般的な有機ＥＬパネルの構造の一例を模式的に示す断面図である。
【図１０】図１０は、一般的な有機ＥＬパネルの構造の別の一例を模式的に示す断面図である。
【図１１】図１１は、一般的な有機ＥＬパネルによる光の導波の一例を模式的に示す断面図である。
【図１２】図１２は、一般的な有機ＥＬパネルによる光の導波の別の一例を模式的に示す断面図である。
【発明を実施するための形態】
【００１８】
以下、本発明について、例を挙げて詳細に説明する。ただし、本発明は、以下の説明により限定されない。また、図面においては、説明の便宜上、各部の構造は適宜簡略化して示す場合があり、各部の寸法比等は、実際とは異なり、模式的に示す場合がある。
【００１９】
［実施形態１］
まず、本発明の第１の実施形態について説明する。
【００２０】
本実施形態は、前記本発明の第１の有機ＥＬパネル用透明樹脂層、および、それを基板と透明電極との間に挟まれるように配置した有機ＥＬパネルについて説明する。
【００２１】
まず、図９の断面図に、一般的な有機ＥＬパネルの構造の一例を模式的に示す。図示のとおり、この有機ＥＬパネル９０は、透明基板１１の片面上に、透明電極（陽極）１４、有機ＥＬ層１６および陰極１５が、前記順序で積層されて形成されている。透明基板１１は、例えば、ガラス等で形成されている。透明電極１４は、例えば、ＩＴＯ等で形成されている。陰極１５は、例えば、金属により形成されている。有機ＥＬ層１６は、正孔注入層１６１、正孔輸送層１６２、発光層１６３、電子輸送層１６４、および電子注入層１６５が、透明電極１４側から陰極１５側に向かって前記順序で積層されて形成されている。
【００２２】
一方、図１の断面図に、本実施形態の有機ＥＬパネルの構造の一例を模式的に示す。図示のとおり、この有機ＥＬパネル１０は、透明基板１１の片面上に、有機ＥＬパネル用透明樹脂層１２、平坦化層１３、透明電極（陽極）１４、有機ＥＬ層１６および陰極１５が、前記順序で積層されて形成されている。透明基板１１は、例えば、ガラス等で形成されている。透明電極１４は、例えば、ＩＴＯ等で形成されている。陰極１５は、例えば、金属により形成されている。有機ＥＬ層１６は、正孔注入層１６１、正孔輸送層１６２、発光層１６３、電子輸送層１６４、および電子注入層１６５が、透明電極１４側から陰極１５側に向かって前記順序で積層されて形成されている。
【００２３】
有機ＥＬパネル用透明樹脂層（以下、単に「透明樹脂層」という場合がある。）１２は、透明樹脂（以下「バインダー樹脂」または「マトリクス樹脂」という場合がある。）１２１中に、複数の光散乱微粒子（以下、単に「微粒子」という場合がある。）が分散されて形成されている。前記複数の光散乱微粒子は、複数の第１の微粒子１２２からなる第１の微粒子群と、複数の第２の微粒子１２３からなる第２の微粒子群とを含む。第１の微粒子１２２および第２の微粒子１２３は、それぞれ、光散乱材としての機能を有する。なお、本発明において、光の「散乱」は、光の「分散」および「拡散」を含む概念である。第１の微粒子１２２は、平均粒子径が３００〜５００００ｎｍである。第２の微粒子１２３は、平均粒子径が１〜３００ｎｍである。すなわち、透明樹脂層１２は、本発明の、前記「第１の有機ＥＬパネル用透明樹脂層」である。
【００２４】
透明樹脂（バインダー樹脂）１２１は、特に限定されないが、例えば、ポリエチレンテレフタレート（ＰＥＴ）、ポリエチレンナフタレート（ＰＥＮ）等のポリエステル、ポリアミド、ポリエーテルスルホン等のポリエーテル類、ポリスチレン（ＰＳ）、ポリエステルアミド、ポリカーボネート（ＰＣ）、ポリオレフィン、ポリメタクリル酸メチル（ＰＭＭＡ）等のアクリル系樹脂、シリコーン樹脂、エポキシ樹脂、ビニル／アリルエステル（ＰＥＴ等）樹脂等が挙げられ、１種類のみ用いても複数種類併用しても良い。
【００２５】
第１の微粒子１２２および第２の微粒子１２３も、特に限定されない。第１の微粒子１２２および第２の微粒子１２３は、それぞれ、例えば有機微粒子でも無機微粒子でもそれらの混合物でも良い。前記有機微粒子としては、例えば、メタアクリル酸エステルおよびスチレンの共重合物、ポリカーボネート樹脂、ポリメチルメタクリレート樹脂、メラミン樹脂、ポリスチレン樹脂、およびシリコーン樹脂等が挙げられ、１種類のみ用いても複数種類併用しても良い。前記微粒子としては、メタアクリル酸エステルおよびスチレンを共重合させた球状有機ナノ粒子、ポリカーボネートを基材とした有機ナノ粒子等が特に好ましい。前記無機微粒子としては、例えば、金属酸化物、シリカ、ジルコニア、硫酸バリウムおよび炭酸カルシウム等が挙げられ、１種類のみ用いても複数種類併用しても良い。前記金属酸化物としては、例えば、二酸化チタン、酸化亜鉛、酸化鉄およびアルミナ等が挙げられ、１種類のみ用いても複数種類併用しても良い。
【００２６】
第１の微粒子１２２（または第１の微粒子１２２および第２の微粒子１２３）は、透明樹脂（バインダー樹脂、マトリクス樹脂）１２１との屈折率差等を利用して、その界面で光の屈折・回折・反射等を起こし、光散乱材（光分散材、光拡散材）として作用する。前記有機微粒子は、低比重で透明性が高く、樹脂へのなじみ・分散性に優れる等の特徴を有しており好ましい。また、前記無機微粒子（特に、金属酸化物）は、散乱層を形成した場合、樹脂への分散性では（樹脂との比重差が大きいため）前記有機微粒子に劣る傾向がある。また、透明性でも、前記無機微粒子より前記有機微粒子の方が勝る傾向がある。一方、前記無機微粒子は、前記有機微粒子よりも屈折率をさらに高くできるため、光の散乱という観点からは好ましい。具体的には、第１の微粒子１２２および第２の微粒子１２３の屈折率は、透明樹脂（バインダー樹脂）１２１の屈折率との差が大きいほうが、反射等により光を散乱または分散（波長分散を含む）させやすい。第１の微粒子１２２は、幾何学的散乱またはミー散乱により、また第２の微粒子１２３は本願目的の青色光の散乱に寄与するレイリーの散乱式により、前記屈折率差が大きいほうが、光の散乱係数および散乱強度を大きくできるためである。透明樹脂（バインダー樹脂）１２１の屈折率は、通常、約１．４〜１．５である。一方、無機微粒子の屈折率ｎは、概算で、酸化チタンがｎ＝２．７、酸化亜鉛がｎ＝１．９、酸化鉄がｎ＝２．４と大きい。このように、無機微粒子は、透明樹脂（バインダー樹脂）との屈折率差を大きくとることができ、反射率が大きくなるので、光を散乱または分散（波長分散を含む）させやすい。また、前記有機微粒子および前記無機微粒子のそれぞれの長所を生かすために、両者を併用しても良い。
【００２７】
前記無機微粒子（金属酸化物等）は、例えば、マトリクス樹脂（バインダー樹脂、透明樹脂）との屈折率差を利用して、その界面で光が反射・回折することにより光散乱剤として作用する。一方、前記有機微粒子は、例えば、前記界面での反射・回折に加え、微粒子内部での屈折、反射によっても光を散乱させる。前記微粒子による光の散乱のメカニズムは特に限定されないが、例えば、前記微粒子の粒子径が一定以下になると、ミー散乱またはレイリー散乱が起こる傾向にある。本発明では、例えば、前記ミー散乱またはレイリー散乱を利用して光を散乱させることができる。
【００２８】
第１の微粒子１２２（平均粒子径が大きい方の微粒子）および第２の微粒子１２３（平均粒子径が小さい方の微粒子）は、前述のとおり、有機微粒子でも無機微粒子でも良い。ただし、以下の理由により、特に第２の微粒子１２３（小さい方の微粒子）は、有機微粒子であることが好ましい。
【００２９】
すなわち、無機微粒子は、一般に、混練粉砕法を用いて製造するため、不定形であり、粒子の表面積が大きい。また、無機微粒子は、前述のとおり、バインダー樹脂（透明樹脂１２１）との屈折率差が大きいため、バインダー樹脂と微粒子との界面で、光の反射率が大きくなり、かつ透過率が低下する。このため、第２の微粒子１２３が無機微粒子である場合、その含有率が大きすぎると、全光線透過の損失が大きく、光の取り出し部材としての光学的特性が低下するおそれがある。具体的には、透明樹脂層（散乱・拡散層）１２に入射した光の多くが元来た方向へも反射し、光の取り出し側（透明基板１１側）とは反対側（有機ＥＬ層１６側）へ戻ってしまう確率も大きい。また、透明樹脂層１２中における無機微粒子の含有率が高すぎると、透明樹脂層１２の機械的強度自体が低下する恐れがある。さらに、無機微粒子は、前述の製造工程上、有機微粒子と比較すると、粒子径を揃えることおよび分級が困難であり、粒度分布が大きくなるため、光の散乱（反射）の制御が難しい。また、このため、無機微粒子は、粒子径が小さくなるほど、分級工程の負荷が大きくなり生産性が低下し、生産コストの上昇や生産時の環境負荷が大きくなるといった問題もある。
【００３０】
一方、有機微粒子は、一般に、粉砕分級工程の不要な、または大幅に軽減できる重合法により製造することができる。また、重合法により製造した有機微粒子は、形状を真球状とすることが容易で、粒子径および屈折率差を制御することも容易である。さらに、有機微粒子は、小粒子径かつシャープな粒度分布制御が比較的容易であり単分散の光散乱材として機能しうる。このため、有機微粒子によれば、光の散乱および分散の制御が、容易に、かつ正確にできる。さらに、有機微粒子は、その材料や製造工程条件を制御することで、分散剤等を内包する構造制御も可能で、付加機能を付与しやすい。これにより、小粒子径においても凝集を防ぎ、良好な分散安定性を得ることができる。さらに、粒径が比較的大きい場合、反射と同時に、透過・屈折等も利用できる。このため、透明樹脂（バインダー樹脂）との屈折率差が無機系と比較して小さい場合でも、高い光線透過率を維持し、同時にヘイズを上げる効果を有する。この効果によって、前記有機微粒子を含む有機ＥＬパネル用透明樹脂層は、効率よく出射方向へ光を導光・拡散させ、有機ＥＬパネルの光取り出し部材として機能する。また、これが、無機系の材料と比較してヘイズ値が小さい場合においても光散乱材として高い光学的特性が得られる理由のひとつとなっている。
【００３１】
前記有機微粒子の製造方法は、特に限定されず、例えば、一般的な有機微粒子の製造方法と同様でも良い。前記有機微粒子の製造方法は、具体的には、例えば、懸濁重合法、乳化重合凝集法、溶解懸濁法、分散重合法、界面重合法等が挙げられる。これらの中でも、溶解懸濁法は、有機溶剤に溶解する樹脂であれば、ポリエステル樹脂、エポキシ樹脂、スチレン／アクリル樹脂など種類に関係なく使用することができるため、好ましい。また、溶解懸濁法は、製造プロセスに加熱工程がないため、低融点の離型剤を用いることも可能となる。さらに、溶解懸濁法は、脱溶剤時の条件により形状制御が容易であるという利点がある。以下に、溶解懸濁法による有機微粒子の製造プロセス（工程）の一例を示す。すなわち、まず、樹脂を有機溶剤に溶解し、樹脂溶剤溶液とする。つぎに、離型剤等の内添剤をｎｍサイズで分散させた微細分散液を作製する。さらに、前記樹脂溶剤溶液と前記内添剤の微細分散液を均一混合し、油相とする。一方、分散剤等を水に加えた水相を作製する。この水相を、前記油相と混合し、前記油相を、散乱剤が含まれた油滴として懸濁させる。その後、前記油滴から溶剤を除去し、さらに外添剤をブレンド（混合）することで、前記有機微粒子（光散乱材、または光分散材）を得ることができる。
【００３２】
前記無機微粒子の一般的な製造方法（前記混練粉砕法）では、特に、中心粒子径より小さい微粒子を効率的に除去することは困難であり、中心粒子径が小さい微粒子ほど、小さい粒子径側に裾を引いた粒度分布となりやすい。これに対し、前記有機微粒子は、前述のとおり、粉砕分級工程の不要な、または大幅に軽減できる重合法により製造することができる。このため、前記有機微粒子は、その粒度分布を、例えば、ほぼ正規分布とすることが可能であり、粒子径が小さい前記第２の微粒子として適している。
【００３３】
透明樹脂（バインダー樹脂）１２１と前記有機微粒子（第１の微粒子１２２および第２の微粒子１２３）との組み合わせは、特に限定されないが、例えば、以下のとおりである。例えば、透明樹脂（バインダー樹脂）１２１がＰＭＭＡである場合は、前記有機微粒子（第１の微粒子１２２および第２の微粒子１２３）として、シリコーン粒子、ポリカーボネート粒子、ポリスチレン粒子等を用いることができる。また、透明樹脂（バインダー樹脂）１２１がポリカーボネート、ポリスチレン等である場合は、前記有機微粒子（第１の微粒子１２２および第２の微粒子１２３）として、シリコーン粒子、アクリル粒子等を用いることができる。
【００３４】
なお、特許文献１〜３には、粒子径が異なる２種類の無機微粒子を用いることが記載されている。ただし、これらの文献では、粒子径が小さいほうの粒子は、バインダー樹脂（マトリクス樹脂）の屈折率を見かけ上大きくするために用いられ、本発明のように光の散乱または分散を目的としていない。すなわち、屈折率が非常に大きい酸化チタン等を、前記粒子径が小さいほうの粒子として前記バインダー樹脂に混合することで、前記バインダー樹脂の屈折率を見かけ上大きくしている。これは、前記バインダー樹脂の屈折率を大きくすることにより、粒子径が大きいほうの無機微粒子との屈折率差を小さくして、それらの界面での全反射を減らし、視認側へ光を導光することを目的としている。特許文献１〜３では、光の取り出しを向上させる機能および作用は、粒子径が大きいほうの（サブミクロンの）無機微粒子が担っている。これらは、幾何光学的散乱またはミー散乱を利用して波長に依存しないで一般的に光を取り出すための技術である。すなわち、特許文献１〜３の技術は、本発明のように、短波長の（例えば青色の）光の取り出し効率の向上を目的としていない。
【００３５】
一方、本発明では、平均粒子径が１〜３００ｎｍである前記第２の微粒子を、光散乱材として用いる。このように光の波長に比べて充分小さい粒子による散乱光の強度は、光の波長の４乗に反比例して大きくなる。したがって、例えば、赤色の光の波長は、青色の光の波長の１．５〜２倍前後あるため、青色の光は、赤色の光の約５倍〜１６倍強く散乱されることになる。本発明は、このレイリー散乱の現象を利用して、前述の、光の屈折率の波長依存性（波長分散）に起因する光の取り出し効率の問題を解決する。
【００３６】
本発明において、前記第１の微粒子および、前記第２の微粒子は、前記透明樹脂（バインダー樹脂）の屈折率を上昇させる目的で用いるものではない。したがって、これらは、特許文献１〜３における前記粒子径が小さいほうの粒子のように、屈折率がきわめて大きい微粒子でなくても良い。ただし、本発明において、前記第１の微粒子および前記第２の微粒子は、光の散乱と光の取り出し効率のために、前記透明樹脂（バインダー樹脂）との屈折率差があることが好ましい。前記第１の微粒子および前記第２の微粒子において、前記透明樹脂（バインダー樹脂）との屈折率差は、微粒子の屈折率をｎ１、樹脂の屈折率をｎ２としたときの比ｎ１／ｎ２はそれぞれ、より好ましくは０．１〜２．０、さらに好ましくは０．２〜１．８、特に好ましくは０．３〜１．７である。また、前記第１の微粒子および前記第２の微粒子は、前記透明樹脂（バインダー樹脂）より屈折率が大きくても小さくても良い。上記屈折率差を設けることにより、下限は光散乱性を得る上で好ましく、上限は、透明性・透過率を維持する上で好ましい。
【００３７】
また、本発明において、前記第１の微粒子および前記第２の微粒子（特に、前記第２の微粒子）が無機微粒子である場合、水酸化アルミニウム、ステアリン酸Ａｌ、ポリヒドロキシステアリン酸、ポリアクリル酸Ｎａ、シリカ等で表面処理することにより、光散乱材の機能を付与しても良い。すなわち、一般的に、微粒子は、表面積が大きく、また帯電しやすいため凝集しやすい。このため、微粒子が散乱材として機能するためには、前記微粒子が凝集せず分散していることが必要である。本発明では、前記無機微粒子の表面処理は必須ではない。しかし、前記表面処理により、前記無機微粒子の表面活性を抑制し粉体の凝集を抑制し、透明樹脂（バインダー樹脂、または有機マトリックス樹脂）との相溶性を改善し、前記透明樹脂への分散性を改良できる。これにより、光散乱材としての機能がさらに向上する。前記表面処理の方法としては、例えば、無機表面処理（粒子表面に数ｎｍ程度の無機酸化物または水酸化物の被覆処理を行うことで樹脂との親和性を上げる方法）、および、有機表面処理（粒子表面の極性基にシランカップリング剤やシリコーン類による修飾を施し、樹脂との親和性を上げる方法）が挙げられる。前記無機表面処理としては、特に限定されないが、例えば、前述の、水酸化アルミニウムやシリカによる修飾が挙げられる。前記有機表面処理としては、特に限定されないが、例えば、ステアリン酸処理、シラン系やチタネート系、アルミネート系カップリング剤でコーティング処理することにより、樹脂との相溶性を向上させ、分散性を改善する方法が挙げられる。また、例えば、さらに、スルホン化処理で導電性を付与し帯電防止処理を行うことで、凝集の抑制、分散性を向上させることができる。前記表面処理を行わない場合、きわめて凝集しやすい微粒子では、凝集により散乱材としての機能が低下するおそれがある。この凝集体は、一定の大きさを有するため、透過率の低下と散乱能力の低下を引き起こす。しかし、きわめて凝集しやすい微粒子でも、前記表面処理により、前述のとおり、凝集が抑制され、散乱材としての機能が向上する。また、無機微粒子は、前述のとおり、屈折率の高い材料であるため、有機ＥＬパネル用透明樹脂層全体の屈折率を上昇させ、光屈折率化に寄与する。
【００３８】
透明樹脂（バインダー樹脂）１２１の屈折率は、透明電極１４からの入射光を入射させるために、透明電極１４（例えば、ＩＴＯ等）の屈折率になるべく近いことが好ましい。ただし、このようにすると、第１の微粒子１２２および第２の微粒子１２３との屈折率差が小さくなり、光散乱の効果が薄れるおそれがある。そこで、透明樹脂（バインダー樹脂）１２１は、透明電極１４の屈折率に近づけるために低屈折率材料を選択し、その上に、透明電極１４の屈折率になるべく近づけた高屈折率の平坦化層１３を設けてもよい。なお、平坦化層１３は、本発明においては任意の構成要素であり、なくても良い。しかし、前記理由により、平坦化層１３が存在することが好ましい。平坦化層１３の材質は、特に限定されないが、例えば、高屈折率の樹脂等でも良く、より具体的には、例えば、ポリメタクリル酸メチル（ＰＭＭＡ）樹脂、フェノール（ノボラック）樹脂、ポリイミド樹脂、エポキシ樹脂、シリコーン樹脂等が挙げられる。なお、透明電極１４の形成材料は、特に限定されないが、例えば、金属酸化物、酸化物半導体、銀ナノワイヤ、および炭素材料等が挙げられる。前記金属酸化物または酸化物半導体としては、特に限定されないが、例えば、ＩＴＯ（Ｉｎｄｉｕｍ−Ｔｉｎ  Ｏｘｉｄｅ、酸化インジウムスズ）、ＩＺＯ（Ｉｎｄｉｕｍ−Ｚｉｎｃ  Ｏｘｉｄｅ、酸化亜鉛スズ）、ＺｎＯ（酸化亜鉛）等が挙げられる。前記炭素材料としては、特に限定されないが、例えば、グラフェン、カーボンナノチューブ等が挙げられる。これらの形成材料は、１種類のみ用いても、複数種類併用しても良い。
【００３９】
また、基板（ガラス等）１１への光入射は、透明樹脂（バインダー樹脂）１２１が低屈折率材料である（すなわち、基板１１との屈折率差が小さい）方が良好である。ただし、基板１１への入射光は、透明樹脂（バインダー樹脂）１２１が高屈折率材料であっても、問題なく基板１１に入射する。なぜならば、基板１１への入射光は、第１の微粒子１２２および第２の微粒子１２３により散乱されて散乱光となっているためである。
【００４０】
第１の微粒子１２２の平均粒子径は、前述のとおり、３００〜５００００ｎｍであり、好ましくは３００〜３０００ｎｍ、より好ましくは３００〜１５００ｎｍ、さらに好ましくは４００〜１０００ｎｍである。また、第１の微粒子１２２の粒径が大きくなるに従い、透明樹脂に分散させたときに、その表面に第１の微粒子１２２の影響が現れ、凹凸ができる。本実施形態のように、透明樹脂層１２を基板１１と透明電極１４との間に挟まれるように配置する場合は、前記凹凸により有機ＥＬ素子が影響を受け、ショートやリーク電流が発生しやすくなり、有機ＥＬパネルの信頼性に影響を与えることを防止するため、前記凹凸が大きすぎないことが好ましい。具体的には、第１の微粒子１２２の平均粒子径は、３００〜３０００ｎｍが好ましい。第２の微粒子１２３の平均粒子径は、前述のとおり、１〜３００ｎｍであり、好ましくは１〜２００ｎｍ、より好ましくは１〜１５０ｎｍ、さらに好ましくは１〜１００ｎｍである。また、第２の微粒子１２３の含有率は、特に限定されないが、本発明の効果を得るためには少なすぎないことが好ましい。また、第１の微粒子１２２の含有量が低下し、また透過率が低下することにより可視光線の全波長領域での基板１１に対する導出を低下させないためには、第２の微粒子１２３の含有率は（特に、第２の微粒子１２３が無機微粒子の場合）、多すぎないことが好ましい。第２の微粒子１２３の含有率は、具体的には、前記微粒子の全質量（本実施形態では、第１の微粒子１２２と第２の微粒子１２３との質量の合計）に対し、好ましくは１〜３０質量％の範囲、より好ましくは１０〜３０質量％の範囲、さらに好ましくは１０〜２０質量％の範囲である。後述の各実施形態においても同様である。ただし、第２の微粒子１２３の含有率は、これに限定されない。例えば、有機ＥＬ層１６からの発光の色温度の作成、変更、調整等を主目的とする場合において、第２の微粒子１２３の含有率が、前記１〜３０質量％の範囲外であっても良い。後述の各実施形態においても同様である。また、第１の微粒子１２２および第２の微粒子１２３の体積の合計値は、有機ＥＬパネル用透明樹脂層１２の全体積（透明樹脂１２１、第１の微粒子１２２および第２の微粒子１２３の３つの体積の合計値）に対し、１〜４０％の体積比率とするのが好ましい。具体的には、有機ＥＬパネル用透明樹脂層１２の強度低下により割れやクラック等が入ることを防止しやすいという観点から、前記体積比率は、４０％以下が好ましい。また、光を視認側へ取り出す効率のために大きい散乱強度を得る観点から、前記体積比率は、１％以上が好ましい。
【００４１】
本発明の有機ＥＬパネル用透明樹脂層および有機ＥＬパネルにおいて、色温度の作成、変更、調整等（色味の調整）は、例えば、以下のメカニズムに基づいて行うことができる。例えば、本発明の有機ＥＬパネルが白色有機ＥＬ照明用である場合、発光材料の発光の加法混色で白色を作ることができる。この場合、前記第２の微粒子（粒子径が小さい方の微粒子）の、前記微粒子全体に対する含有率が高くなればなるほど色温度が高くなる。一例として、前記第２の微粒子（粒子径が小さい方の微粒子）の、前記微粒子全体に対する含有率を０質量％⇒５０質量％⇒１００質量％と変更すると、発光色（色温度）は、例えば、電球色（２８００Ｋ  ＷＷ色）⇒温白色（３５００Ｋ  Ｗ色）⇒白色（４２００Ｋ  Ｎ色）と変化する。さらに、短波長（例えば青色）の光を効率よく出射させるためには、前記第２の微粒子の中でも、粒子径が４０〜１００ｎｍの微粒子の粒度分布が大きい（含有率が高い）ことが好ましい。例えば、前記第２の微粒子（粒子径が小さい方の微粒子）の、前記微粒子全体に対する含有率が１００質量％であり、中心粒径が８０ｎｍ、分布幅が±２０ｎｍ（±３σ）であると、白色（４２００Ｋ  Ｎ色）を昼白色（５０００Ｋ  Ｄ色）に近づけることができる。ただし、これらのメカニズムは例示であり、本発明をなんら限定しない。例えば、前記第２の微粒子の粒子径およびその含有率と色温度の変化との関係は、前記第１の微粒子および前記第２の微粒子の特性、機能等によって異なる。したがって、前記第１の微粒子および前記第２の微粒子の特性、機能等を考慮して、適宜、前記第２の微粒子の粒子径およびその含有率を調整すればよい。
【００４２】
なお、本発明において、「粒子径」および「平均粒子径」は、体積平均粒子径を指し、例えば、一般的に知られている動的光散乱法（日機装社製ナノトラックWave）や電気抵抗法（ベックマン・コールター社コールターカウンター）やレーザードップラー法（ホソカワミクロン社イースパートアナライザ）等による粒径測定装置により測定することができる。
【００４３】
透明樹脂層１２の厚みは、特に限定されず、目的に応じて適宜選択することが可能であり、例えば、フィルムまたはシートとして通常採用される範囲の厚みで良い。透明樹脂層１２の厚みは、具体的には、例えば、５０μｍ〜５．０ｍｍが好ましい。
【００４４】
透明樹脂層１２の製造方法は、特に限定されないが、例えば、以下のようにして製造できる。すなわち、まず、透明樹脂（バインダー樹脂）１２１の形成材料である熱可塑性樹脂を溶融または溶媒に溶解させる。つぎに、その中に、第１の微粒子１２２および第２の微粒子１２３を分散させる。その後に、シート状またはフィルム状に成形し、シート状またはフィルム状の透明樹脂層１２とする。
【００４５】
図１の有機ＥＬパネル１０の製造方法も、特に限定されないが、例えば、以下のようにして製造できる。すなわち、まず、無アルカリガラス等から形成された基板１１上に、透明樹脂層１２を積層させ、さらにその上に、平坦化層１３を形成する。透明樹脂層１２は、例えば、基板１１上に製膜しても良い。または、先にシート状またはフィルム状の透明樹脂層１２を製造し、それを基板１１上に積層させても良い。基板１１と透明樹脂層１２、および、透明樹脂層１２と平坦化層１３は、必要に応じ、透光性の接着剤または粘着剤等により貼り合わせても良い。さらに、平坦化層１３上に、ＩＴＯ等の透明電極１４をスパッタ等で形成する。さらにその上に、有機ＥＬ層１６を、真空蒸着法等で成膜（形成）する。さらにその上に、金属等の陰極１５を形成し、図１の有機ＥＬパネル１０を製造できる。また、図１の有機ＥＬパネル１０は、さらに、基板１１とは別のガラス基板（図示せず）等により封止しても良い。
【００４６】
図１の有機ＥＬパネル１０の使用方法も、特に限定されず、例えば、一般的な有機ＥＬパネルと同様の方法で使用可能である。
【００４７】
また、本実施形態の有機ＥＬパネルは、以上の説明に限定されない。例えば、基板１１、透明電極１４、陰極１５、有機ＥＬ層１６等の構造、形成材料、形成方法等は、以上の説明に限定されず任意であり、例えば、一般的な有機ＥＬパネルと同様でも良い。
【００４８】
本発明の有機ＥＬパネルによれば、例えば、透明電極（ＩＴＯ等）１４と基板（ガラス等）１１との間の全反射を低下させ、光取り出し効率を向上させることが可能であり、特に、短波長（青色領域等）の光の出射を改善、向上させることができる。すなわち、波長分散に起因する、色による光の出射量（光束）の差を改善することが可能である。このため、本発明の有機ＥＬパネルによれば、例えば、表示の色ムラ（前記有機ＥＬパネル端部が、中心部と比較して青みがかって見える現象等）を軽減または防止することができる。
【００４９】
本発明の有機ＥＬパネルによれば、前述のとおり、短波長（青色領域等）の光を効率よく外部へ取り出すことができる。このため、例えば、色温度の低下（パネル設計時からの差分）や斜め視野からの色および色温度の変化を防ぐことができる。また、本発明の有機ＥＬパネルによれば、例えば、一般的な有機ＥＬパネルと比較して発光効率が向上するため、その結果、省電力化につながる。
【００５０】
さらに、本発明の有機ＥＬパネルによれば、例えば、短波長（青色領域等）の光の取り出し効率が向上することにより、青色発光材料に対する駆動条件を緩和できる。このため、本発明の有機ＥＬパネルによれば、例えば、点灯時間による色ズレの小さい、長寿命な光源を作ることができる。さらに、本発明の有機ＥＬパネルによれば、例えば、前記微粒子の含有率等を調整することで、例えば、有機ＥＬ層からの発光の色を、補正したり、変化させたりすることが可能である。
【００５１】
一般的な有機ＥＬパネルでは、例えば、ＩＴＯ−ガラス基板間、ガラス基板−大気間の屈折率差に由来する前述の課題を改善するために、ＩＴＯ−ガラス基板間、ガラス基板−大気間等に構造物または散乱材を設ける。これにより、有機ＥＬ層からの発光の入射角を変えて前記光を取り出す。このとき、前記構造物または散乱材は、例えば、前記光の波長程度の大きさ、またはそれ以上の大きさの前記構造物または散乱材を用いる。これは、波長近傍を辺とする面積内に含まれる分子の集合は一体となって作用し、見かけ上一個の反射体として働き、効率よく光を取り出せるためである（幾何学的散乱およびミー散乱）。
【００５２】
一方、一般的に、光路長に対する散乱光の強度比は、散乱材等の粒子の直径の６乗に比例し、波長の４乗に逆比例する。このため、波長の１／２程度もしくはそれ以下の散乱材を用いると、波長の短い青色の光は赤色の光よりも多く散乱させることができる。本発明者は、この点に着目し、本発明を完成させた。本発明では、前記構造物または散乱材に、可視光の波長よりも小さい（例えば、前記波長の１／２程度またはそれ以下の）構造物または散乱材（前記「第２の微粒子」または前記「第２の凸部」）を包含（含有）させる。これにより、短波長側の光を大気中へ効率よく導出させることができる（レイリー散乱の利用）。
【００５３】
本発明の有機ＥＬパネルのヘイズ値は、特に限定されないが、光の取り出し効率の観点から、好ましくは４０〜９８％、より好ましくは５０〜７５％、特に好ましくは５８〜７３％である。例えば、本発明では、前記第１の微粒子（粒子径が大きいほうの微粒子）に加え、前記第２の微粒子（粒子径が小さい方の微粒子）も、粒度分布を変動係数ＣＶ≦１０％のシャープな形状とできる。特に、前記第２の微粒子が有機微粒子である場合に、粒度分布を前記シャープな形状としやすい。これにより、例えば、有機ＥＬ層からの発光の全光線透過率を７０〜８５％以上と高くすることができる。このように、本発明の有機ＥＬパネルによれば、高い全光線（可視光域）光取り出し効率を維持しながら、同時に、一般的な有機ＥＬパネルよりも短波長の光（例えば青色光）の取り出し効率をアップさせることができる。なお、理論的には、本発明の有機ＥＬパネルの前記ヘイズ値が大きいほうが、光の取り出し効率が良いとも考えられる。しかし、実際には、その通りになるとは限らない。この傾向は、特に、前記光散乱微粒子（前記第１の微粒子および前記第２の微粒子）が無機微粒子である場合に顕著である。そのメカニズムは不明であるが、例えば、以下のように推測できる。すなわち、前記ヘイズ値が大きいと、光の反射率が大きいことにより、乱反射も大きくなる。このため、光取り出し側（透明基板側）とは反対側（有機ＥＬ層側または裏側）に向かって光が戻る確率または量が大きくなる。さらに、前記ヘイズ値が大きすぎない方が、光透過率等のトータルバランスがいいことが作用し、光の取り出し効率が良くなる場合があるとも考えられる。ただし、これらのメカニズムは、推測されるメカニズムの一例であり、本発明をなんら限定しない。
【００５４】
［実施形態２］
つぎに、本発明の第２の実施形態について説明する。
【００５５】
図２の断面図に、本実施形態の有機ＥＬパネルの構造の一例を模式的に示す。図示のとおり、この有機ＥＬパネル２０は、透明樹脂層１２に代えて透明樹脂層２２を有すること以外は、実施形態１の有機ＥＬパネル１０と同じである。透明樹脂層２２は、透明樹脂２２１中に、凹凸構造が形成されて構成されている。より具体的には、基板１１上に前記凹凸構造が形成され、透明樹脂２２１で平坦化・封止されて透明樹脂層２２が形成されている。前記凹凸構造は、複数の凸部を含む。前記複数の凸部は、複数の第１の凸部２２２からなる第１の凸部群と、複数の第２の凸部２２３からなる第２の凸部群とを含む。第１の凸部２２２は、幅および高さの少なくとも一方が３００〜３０００ｎｍである。第２の凸部２２３は、幅および高さの少なくとも一方が１０〜３００ｎｍである。前記凹凸構造は、前記凸部の形状および大きさの少なくとも一方が周期性を有しないように形成されている。すなわち、透明樹脂層２２は、本発明の、前記「第２の有機ＥＬパネル用透明樹脂層」である。
【００５６】
一般的に、凹凸構造に光が入射すると、前記光の干渉が発生する場合がある。前記干渉の発生は、主として、前記凹凸構造のパターン（形状、幅および高さ）の周期性と、前記凹凸構造の側面角度の周期性の２つに起因する。この光の干渉を防止する目的で、本実施形態における前記凹凸構造は、前述のとおり、前記凸部の形状および大きさの少なくとも一方が周期性を有しないように形成されている。ここで、周期性を有さず干渉を防止するためには、例えば、前記第１の凸部群および前記第２の凸部群の一方または両方において、山部（凸部）または谷部（凸部と凸部の間）の距離分布、前記凸部の底面積の分布、および前記凸部の高さの分布のうち、少なくとも一つの分布を、標準偏差が少なくとも異なる２つ以上の領域を有する構成とすると効果的である。
【００５７】
第１の凸部２２２の幅および高さは、前述のとおり、３００〜３０００ｎｍであり、好ましくは３００〜１５００ｎｍ、さらに好ましくは４００〜１０００ｎｍである。第２の凸部２２３の幅および高さは、前述のとおり、１０〜３００ｎｍであり、好ましくは１０〜２００ｎｍ、より好ましくは１０〜１５０ｎｍ、さらに好ましくは１０〜１００ｎｍである。
【００５８】
第２の凸部２２３の、第１の凸部２２２に対する面積率または存在率（存在確率）は、特に限定されないが、本発明の効果を得るためには小さすぎないことが好ましい。また、可視光線の全波長領域での基板１１に対する導出を低下させないためには、第２の凸部２２３の面積率は、大きすぎないことが好ましい。具体的には、第１の凸部群２２２および第２の凸部群２２３の底面の面積の合計に対し、第２の凸部群２２３の底面の面積が、好ましくは１〜３０％の範囲、より好ましくは３〜２５％の範囲、さらに好ましくは５〜２０％の範囲である。後述の各実施形態においても同様である。ただし、第２の凸部２２３の面積率は、これに限定されない。例えば、有機ＥＬ層１６からの発光の色温度の作成、変更、調整等を目的とする場合において、第２の凸部２２３の面積率が、面積比で前記１〜３０％の範囲外であっても良い。また、色温度の作成、変更、調整等（色味の調整）は、例えば、第１の実施形態と同様のメカニズムに基づいて行うことができる。後述の各実施形態においても同様である。また、第１の凸部２２２および第２の凸部２２３の体積の合計値は、有機ＥＬパネル用透明樹脂層２２の全体積（透明樹脂２２１、第１の凸部２２２および第２の凸部２２３の３つの体積の合計値）に対し、１〜５０％の体積比率とするのが好ましい。具体的には、有機ＥＬパネル用透明樹脂層２２の強度低下により割れやクラック等が入ることを防止しやすいという観点から、前記体積比率は、５０％以下が好ましい。また、光を視認側へ取り出す効率のために大きい散乱強度を得る観点、および臨界角による全反射を抑制し視認側への導光を得る観点から、前記体積比率は、１％以上が好ましい。
【００５９】
また、前記第１の凸部および前記第２の凸部の幅および高さは、例えば、形状測定用のレーザー光学干渉計、例えばｚｙｇｏ（キャノン）社のNew  Viewシリーズ、オリンパス社のＯＬＳシリーズ（いずれも商品名）、または、触針式段差計、例えばＫＬＡテンコール社のαステップやＰシリーズ（いずれも商品名）、または、原子間力顕微鏡や走査型プローブ顕微鏡、例えば日立ハイテクサイエンス社のＡＦＭ5000シリーズ（商品名）等により測定することができる。
【００６０】
透明樹脂２２１の形成材料は、特に限定されないが、例えば、実施形態１（図１）の透明樹脂１２１と同様である。また、前記凹凸構造の形成材料も特に限定されないが、例えば、一般的な熱可塑性樹脂、フォトレジスト材料等でも良い。基板（ガラス等）１１への光入射は、前記凹凸構造の形成材料が低屈折率材料である（すなわち、基板１１との屈折率差が小さい）方が良好である。ただし、基板１１への入射光は、前記凹凸構造の形成材料が高屈折率材料であっても、問題なく基板１１に入射する。なぜならば、基板１１への入射光は、前記凹凸構造により散乱（屈折・回折・反射・電気双極子による弾性散乱）されて散乱光となっているためである。また、前記凹凸構造の形成材料と、透明樹脂２２１の形成材料との屈折率差は、光の散乱または分散の観点から、凹凸構造の形成材料の屈折率をｎ１、透明樹脂の屈折率をｎ２としたときの比ｎ１／ｎ２は例えば０．１〜２．０、好ましくは０．２〜１．８、より好ましくは０．３〜１．７である。
【００６１】
図２の有機ＥＬパネル２０の製造方法は、特に限定されないが、例えば、透明樹脂層１２に代えて透明樹脂層２２を形成すること以外は、実施形態１（図１）の有機ＥＬパネル１０と同様にして製造できる。透明樹脂層２２の形成方法も、特に限定されないが、例えば、以下のとおりである。すなわち、まず、無アルカリガラス等から形成された基板１１上に、透明な熱可塑性樹脂、またはフォトレジスト材料等で、前記凹凸構造を形成する。前記熱可塑性樹脂を用いる場合は、例えば、型押し、またはナノインプリント技術により、前記凹凸構造を形成することができる。フォトレジスト材料を用いる場合は、例えば、フォトリソグラフィーにより前記凹凸構造を形成することができる。前記凹凸構造（凸部２２２および２２３）の形状および大きさ（幅および高さ）に周期性が存在すると、光学干渉を起こして発光面にムラが見られるようになる。このため、前記凸部（凸部２２２および２２３）の形状および大きさの少なくとも一方が周期性を有しないように、ランダムに前記凸部を形成する。
【００６２】
前記第１の凸部および前記第２の凸部の形状は、光の入射角をランダムにすることができれば（すなわち、光の干渉を防止できれば）、特に限定されない。したがって、例えば、前記凹凸形状における前記凸部、および前記凸部以外の部分（すなわち凹部）の少なくとも一方が、レンズ形状（例えば、断面が半円状または弧状）としても良い。また、これに限定されず、前記凹凸形状における凸部または凹部の少なくとも一方が、円柱、多角柱、円錐、多角錐等の形状であっても良い。さらに、前記凹凸形状は、不定形でも良く、例えば、波形の凹凸形状であっても良い。前記凹凸形状は、光の外部への取り出し効率の観点から、全反射の臨界角を持たないような形状、すなわち、前記凸部または凹部の少なくとも一方が略半球のレンズ形状であることが特に好ましい。なお、前記凸部が略半球のレンズ形状である場合については、後述の実施形態４（図４）において示す。
【００６３】
一般的な凹凸構造の形成方法としては、例えば、熱可塑性の有機材料を、一定パターンを繰り返した押し型でインプリントする方法が挙げられる。また、別の方法として、例えば、レジスト材料等の有機膜に対し、一定パターンを繰り返したフォトマスクを用いたフォトリソグラフィーにより前記凹凸構造を形成する方法が挙げられる。これらの方法では、前記押し型、または前記フォトマスクの形状により、前記凹凸構造のパターンおよび側面の角度（傾斜）が決まる。このとき、前記押し型、または前記フォトマスクの形状が周期性を有すると、前記凹凸構造のパターンおよび側面の角度（傾斜）が周期性を有し、光の干渉の原因となる。これを防止するために、例えば、前記押し型、または前記フォトマスクの形状（凹凸の大きさ、側面角度等）のパターンをランダムにする方法がある。例えば、前記凸部の側面角度の周期性をなくすためには、前記凸部の高さを異ならせる方法、または、前記凸部の大きさを変えて側面角度を変える方法がある。または、例えば、大きな凸部表面（側面等）上に別の小さな凸部を形成することにより、前記凸部側面の表面の角度をランダムにする方法がある。ただし、前記押し型、または前記フォトマスクの形状は、いずれもマイクロまたはナノサイズであるため、ランダムな（周期性を有しない）形状を作製するためには、マスクデータが膨大となる。そこで、より簡便な方法としては、例えば、以下に説明する方法がある。
【００６４】
すなわち、前記第１の凸部（幅および高さの少なくとも一方が３００〜３０００ｎｍ）は、例えば、フォトリソグラフィーにより、底辺の一辺または直径が、露光限界解像度の５μｍ前後となる多角形または円状の凸部とすることができる。また、ナノインプリントによれば、さらに微細サイズの形状を作製することができるので、底辺または直径が高さと同等またはそれ以下の多角形または円状の凸部とすることができる。前記第１の凸部をフォトリソグラフィーにより形成する場合、多重露光、ずらし露光、露光・現像後ポストベーク前の再露光現像、露光・現像後の複数回の温度条件を変えた熱処理等により、前記第１の凸部の幅、高さおよび形状を変えることができる。これにより、形状および大きさの少なくとも一方が周期性を有しない、前記第１の凸部を形成することができる。また、前記第１の凸部をナノインプリントにより形成する場合、例えば、片面の凹凸形状の幅、高さ、形状等が異なる押し型を複数個準備しておき、複数回インプリントすることにより、前記第１の凸部の幅、高さおよび形状を変えることができる。これにより、形状および大きさの少なくとも一方が周期性を有しない、前記第１の凸部を形成することができる。
【００６５】
また、前記第２の凸部を形成する方法としては、例えば、前記第１の凸部を、表面処理により微細加工する方法がある。前記表面処理方法としては、特に限定されないが、例えば、プラズマ処理、エキシマＵＶによる処理等のドライプロセスが挙げられる。具体的には、例えば、ドライプロセスによるドライエッチング、アッシング等により、前記第２の凸部の表面形状を形成する。さらに、例えば、前記ドライプロセス後の熱処理により、前記第１の凸部および前記第２の凸部の表面を曲面とすることができる。前記プラズマ処理は、特に限定されないが、例えば、大気圧または真空下における、酸素ガスによるプラズマ処理等が挙げられる。また、前記プラズマ処理としては、例えば、アルゴン等の不活性ガスを用いた反応性イオンエッチング処理も挙げられる。また、前記エキシマＵＶは、真空紫外域のエキシマ光を用いる方法であり、プラズマ処理より簡便である。
【００６６】
また、前記第２の凸部をフォトリソグラフィーにより形成することもできる。この場合、例えば、ネガレジスト使用時は、アンダー露光状態にすることで、前記第２の凸部を小さく形成することができる。前記アンダー露光状態にする方法としては、例えば、フォトマスクと基板との距離（露光ギャップ）と露光量を調整する方法、レジスト塗付厚を薄くする方法、露光時間を短くする方法等が挙げられる。また、ポジレジストを用いる場合は、前記と逆の操作を行うことにより、前記第２の凸部を小さく形成することができる。または、異方性現像を利用することによっても、前記第２の凸部を小さく形成することができる。
【００６７】
また、前記第２の凸部をナノインプリントにより形成することもできる。すなわち、ナノインプリントによれば、例えば、１０ｎｍオーダーの凹凸も形成できる。したがって、例えば、前記第１の凸部を形成後、前記第２の凸部の大きさの押し型を用いて、再度加熱およびインプリント処理をしても良い。
【００６８】
以上の方法により、例えば、前記凹凸構造のパターンの周期と側面角度の周期を無くすことができる。すなわち、形状および大きさの少なくとも一方が周期性を有しない凹凸構造を形成することができる。これにより、例えば、光の干渉によるムラを抑えつつ、大きさの異なる凸部による反射の低減および散乱効果を得て、短波長（例えば青色）領域の光の出射を改善し、向上させることができる。なお、図８の断面図に、凸部の形状および大きさが周期性を有する例および有しない例を、それぞれ模式的に示す。図８（ａ）は、凸部の形状および大きさが周期性を有する例である。図示のとおり、この例では、同じ幅Ａの中に、大きい凸部（第１の凸部）８１が１つと、小さい凸部（第２の凸部）８２が２つ並んだ同形同大の凹凸形状が繰り返されている。図中の各凸部８１は、それぞれ同形同大であり、側面角度（側面と底面とのなす角度）は、それぞれαである。また、図中の各凸部８２は、それぞれ同形同大であり、側面角度（側面と底面とのなす角度）は、それぞれβである。すなわち、図８（ａ）の例では、形状および大きさの両方が周期性を有する。一方、図８（ｂ）の例では、大きい凸部（第１の凸部）８１および小さい凸部（第２の凸部）８２がランダムに（不規則に）並んでいるため、凸部の形状および大きさが周期性を有しない。なお、図２の有機ＥＬパネル用透明樹脂層２２も、前述のとおり、凸部の形状および大きさが周期性を有しない例である。図２の有機ＥＬパネル用透明樹脂層２２では、第１の凸部２２２および第２の凸部２２３の側面角度（側面と底面とのなす角度）は、ほぼ等しく描いているが、これらの側面角度は、互いに異なっても良い。また、図２では、各第１の凸部２２２は、それぞれ同形同大に描いているが、大きさ、形状（例えば側面角度）等がそれぞれ異なっても良い。同様に、各第２の凸部２２３は、それぞれ同形同大に描いているが、大きさ、形状（例えば側面角度）等がそれぞれ異なっても良い。
【００６９】
さらに、前記凹凸構造を、透明樹脂２２１で平坦化し、透明樹脂層２２を形成する。または、先にフィルム状またはシート状の透明樹脂層２２を製造し、それを基板１１上に積層させても良い。基板１１と透明樹脂層２２は、必要に応じ、透光性の接着剤または粘着剤等により貼り合わせても良い。
【００７０】
本実施形態の有機ＥＬパネル２０の使用方法も、特に限定されず、例えば、実施形態１（図１）の有機ＥＬパネル１０と同様に、一般的な有機ＥＬパネルと同様の方法で使用可能である。また、本実施形態の有機ＥＬパネル２０により得られる効果も、例えば、実施形態１（図１）の有機ＥＬパネル１０と同様である。
【００７１】
［実施形態３］
つぎに、本発明の第３の実施形態について説明する。
【００７２】
図３の断面図に、本実施形態の有機ＥＬパネルの構造の一例を模式的に示す。図示のとおり、この有機ＥＬパネル３０は、基板１１と透明電極１４との間に透明樹脂層１２および平坦化層１３が存在しない。そして、透明樹脂層１２は、基板１１における透明電極１４と反対側の面上に積層されている。すなわち、透明樹脂層１２が、基板１１を挟んで、透明電極１４と反対側に配置されている。これら以外は、図３の有機ＥＬパネル３０は、実施形態１の有機ＥＬパネル１０と同じである。
【００７３】
図３の有機ＥＬパネル３０の製造方法は、特に限定されない。例えば、透明樹脂層１２を、基板１１の、透明電極１４と反対側の面上に積層させること以外は、実施形態１（図１）の有機ＥＬパネル１０と同様にして製造できる。この場合、透明樹脂層１２よりも先に、透明電極１４、有機ＥＬ層１６および陰極１５を、基板１１上に積層させても良い。また、逆に、透明樹脂層１２を、透明電極１４、有機ＥＬ層１６および陰極１５よりも先に、基板１１上に積層させても良い。
【００７４】
図３の有機ＥＬパネル３０の使用方法も特に限定されず、実施形態１および２の有機ＥＬパネルまたは一般的な有機ＥＬパネルと同様でも良い。図３の有機ＥＬパネル３０により得られる効果も、実施形態１および２の有機ＥＬパネルと同様である。
【００７５】
［実施形態４］
つぎに、本発明の第４の実施形態について説明する。
【００７６】
図４の断面図に、本実施形態の有機ＥＬパネルの構造の一例を模式的に示す。図示のとおり、この有機ＥＬパネル４０は、透明樹脂層１２に代えて透明樹脂層４２を有すること以外は、実施形態３の有機ＥＬパネル３０と同じである。
【００７７】
透明樹脂層４２は、透明樹脂４２１中に、凹凸構造が形成されて構成されている。より具体的には、基板１１上に前記凹凸構造が形成され、透明樹脂４２１で封止されて透明樹脂層４２が形成されている。前記凹凸構造は、幅および高さの少なくとも一方が３００〜１０００ｎｍである第1の凸部４２２と、幅および高さの少なくとも一方が１０〜１００ｎｍである第２の凸部４２３とを含む。前記凹凸構造は、前記凸部の形状および大きさの少なくとも一方が周期性を有しないように形成されている。また、図示のとおり、この透明樹脂層４２においては、第１の凸部４２２および第２の凸部４２３の形状が、略半球の凸レンズ（マイクロレンズ）状である。このように、前記凹凸構造（第１の凸部４２２および第２の凸部４２３）の形状が異なること以外は、透明樹脂層４２は、実施形態２（図２）の透明樹脂層２２と同様である。すなわち、透明樹脂層４２は、本発明の、前記「第２の有機ＥＬパネル用透明樹脂層」である。
【００７８】
図４の有機ＥＬパネル４０の製造方法は、特に限定されない。例えば、基板１１における透明電極１４と反対側の面上に、透明樹脂層１２に代えて透明樹脂層４２を形成すること以外は、実施形態３（図３）の有機ＥＬパネル３０と同様の製造方法で良い。透明樹脂層４２の形成方法は、例えば、前記凹凸構造（第１の凸部４２２および第２の凸部４２３）の形状を変えること以外は、実施形態２（図２）の透明樹脂層２２の形成方法と同様で良い。
【００７９】
図４の有機ＥＬパネル４０の使用方法も特に限定されず、実施形態１〜３の有機ＥＬパネルまたは一般的な有機ＥＬパネルと同様でも良い。図４の有機ＥＬパネル４０により得られる効果も、実施形態１〜３の有機ＥＬパネルと同様である。
【００８０】
［実施形態５］
つぎに、本発明の第５の実施形態について説明する。
【００８１】
図５の断面図に、本実施形態の有機ＥＬパネルの構造の一例を模式的に示す。図示のとおり、この有機ＥＬパネル５０は、基板１１上における透明電極１４と反対側の面に、透明樹脂層４２を有する。それ以外は、実施形態１（図１）の有機ＥＬパネル１０と同様である。すなわち、図５の有機ＥＬパネル５０は、基板１１の両側に、透明樹脂層１２および透明樹脂層４２の２つの透明樹脂層を有する。このように、本発明の有機ＥＬパネル用透明樹脂層を基板の両側に複数有することで、本発明の有機ＥＬパネル用透明樹脂層が１層である場合と比較して、さらに効率よく、さらに多くの短波長光（例えば青色の光）を、有機ＥＬパネル外部（大気中）へ取り出すことができる。
【００８２】
また、本実施形態の有機ＥＬパネルの構造は、図５の有機ＥＬパネル５０の構造に限定されない。例えば、図５の有機ＥＬパネル５０では、基板１１上において、透明電極１４と同じ側に、本発明の「第１の有機ＥＬパネル用透明樹脂層」を配置し、透明電極１４と反対側に、本発明の「第２の有機ＥＬパネル用透明樹脂層」を配置している。しかし、これと逆に、透明電極１４と同じ側に、本発明の「第２の有機ＥＬパネル用透明樹脂層」を配置し、透明電極１４と反対側に、本発明の「第１の有機ＥＬパネル用透明樹脂層」を配置しても良い。
【００８３】
また、基板１１上において、透明電極１４と同じ側および反対側の両方に、本発明の「第１の有機ＥＬパネル用透明樹脂層」または「第２の有機ＥＬパネル用透明樹脂層」を配置しても良い。しかし、前述のとおり、いずれか一方に本発明の「第１の有機ＥＬパネル用透明樹脂層」を配置し、他方に本発明の「第２の有機ＥＬパネル用透明樹脂層」を配置することが好ましい。このように、異なる構造の透明樹脂層を併用することにより、光の散乱（分散、拡散）がさらに効率よく行われ、さらに多くの短波長光（例えば青色の光）を、有機ＥＬパネル外部（大気中）へ取り出すことができるためである。また、例えば、光散乱微粒子を通過して一度散乱（分散、拡散）した光は、再度光散乱微粒子を通過させるよりも、前記光散乱微粒子と形状の異なる凹凸構造を通過させる方が、前記一度散乱（拡散、分散）した光を、有機ＥＬパネル外部へ導光・導出する効果が大きくなる。光が、先に前記凹凸構造を通過し、後から前記光散乱微粒子を通過する場合も、同様である。このため、前述のとおり、本発明の「第１の有機ＥＬパネル用透明樹脂層」および本発明の「第２の有機ＥＬパネル用透明樹脂層」を併用することが好ましい。
【００８４】
本実施形態の有機ＥＬパネルの製造方法も特に限定されないが、例えば、実施形態１〜４の有機ＥＬパネルに準じても良い。また、本実施形態の有機ＥＬパネルの使用方法も特に限定されないが、例えば、実施形態１〜４の有機ＥＬパネルまたは一般的な有機ＥＬパネルと同様でも良い。
【００８５】
［実施形態６］
つぎに、本発明の第６の実施形態について説明する。
【００８６】
本実施形態は、基板と対向する封止基板側から光を取り出す、いわゆるトップエミッションタイプの有機ＥＬパネルについて説明する。
【００８７】
まず、図１０の断面図に、一般的な有機ＥＬパネルの構造の別の例を模式的に示す。図示のとおり、この有機ＥＬパネル１００は、陰極１５の一端が、突出して正孔注入層１６１、正孔輸送層１６２、発光層１６３、電子輸送層１６４、および電子注入層１６５の一側面に接するとともに、アノード１４に接さず隔てられるようにして、透明基板１１の片面に接していること、正孔注入層１６１、正孔輸送層１６２、発光層１６３、電子輸送層１６４、および電子注入層１６５の側方は、シール部６３で囲まれていること、陰極１５の前記一端（同図において右側の端）と、その反対側におけるアノード１４の一端（同図において左側の端）は、シール部６３と透明基板１１とに挟まれた状態で、シール部６３の外側に突出しており、その突出した部分において、陰極１５およびアノード１４を、外部の電源等（図示せず）に接続可能であること、並びに、シール部６３の上面（透明基板１１と反対側の面）には、正孔注入層１６１、正孔輸送層１６２、発光層１６３、電子輸送層１６４、および電子注入層１６５を囲み、かつ、透明基板１１と対向するように、封止透明基板６１が貼付されており、これにより、正孔注入層１６１、正孔輸送層１６２、発光層１６３、電子輸送層１６４、および電子注入層１６５が、透明基板１１、封止透明基板６１およびシール部６３で囲まれて封止されていること以外は、図９に示す有機ＥＬパネル９０と同じである。なお、図１０において、６２は、充填材であり、図６および７において同様である。封止透明基板６１は、例えば、ガラス等で形成されている。図１０に示す有機ＥＬパネル１００では、同図中に矢印８０１で示すように、光が、透明基板１１側から取り出される。
【００８８】
一方、図６の断面図に、本実施形態の有機ＥＬパネルの構造の一例を模式的に示す。図示のとおり、この有機ＥＬパネル６０は、透明基板１１の片面上に、アノード１４、有機ＥＬ層１６および透明電極（カソード）１５が、前記順序で積層されて形成されている。透明電極（カソード）１５の一端は、突出して正孔注入層１６１、正孔輸送層１６２、発光層１６３、電子輸送層１６４、および電子注入層１６５の一側面に接するとともに、アノード１４に接さず隔てられるようにして、透明基板１１の片面に接している。正孔注入層１６１、正孔輸送層１６２、発光層１６３、電子輸送層１６４、および電子注入層１６５の側方は、シール部６３で囲まれている。透明電極（カソード）１５の前記一端（同図において右側の端）と、その反対部におけるアノード１４の一端（同図において左側の端）は、シール部６３と透明基板１１とに挟まれた状態で、シール部６３の外側に突出しており、その突出した部分において、透明電極（カソード）１５およびアノード１４を、外部の電源等（図示せず）に接続可能である。シール部６３の上面（透明基板１１と反対側の面）には、正孔注入層１６１、正孔輸送層１６２、発光層１６３、電子輸送層１６４、および電子注入層１６５を囲み、かつ、透明基板１１と対向するように、封止透明基板６１が貼付されており、これにより、正孔注入層１６１、正孔輸送層１６２、発光層１６３、電子輸送層１６４、および電子注入層１６５が、透明基板１１、封止透明基板６１およびシール部６３で囲まれて封止されている。封止透明基板６１上には、透明樹脂層１２が設けられている。透明基板１１は、実施形態１〜５の透明基板１１と同じである。アノード１４は、例えば、ＩＴＯまたは金属等で形成されている。透明電極（カソード）１５は、例えば、薄い金属膜およびＩＴＯ等で形成されている。封止透明基板６１は、例えば、ガラスまたは透明フィルム等で形成されている。充填材６２およびシール部６３としては、一般的な有機ＥＬパネルに用いられている充填材およびシール部を用いることができる。透明樹脂層１２は、実施形態１の透明樹脂層１２と同じである。このような構成とすることで、本実施形態の有機ＥＬパネル６０では、図６中に矢印６０１で示すように、光が、封止透明基板６１側から取り出される。
【００８９】
図６では、前記透明樹脂層として、実施形態１に記載の本発明の「第１の有機ＥＬパネル用透明樹脂層」１２を示したが、本実施形態の有機ＥＬパネルでは、前記透明樹脂層として、実施形態２または４に記載の本発明の「第２の有機ＥＬパネル用透明樹脂層」２２または４２を用いてもよい。
【００９０】
本実施形態の有機ＥＬパネルの製造方法は特に限定されないが、例えば、実施形態１〜５の有機ＥＬパネルおよび一般的なトップエミッションタイプの有機ＥＬパネルに準じても良い。また、本実施形態の有機ＥＬパネルの使用方法も特に限定されないが、例えば、ディスプレイ、照明等、一般的なトップエミッションタイプの有機ＥＬパネルと同様でもよい。
【００９１】
本実施形態の有機ＥＬパネルによれば、封止透明基板上に、本発明の「第１の有機ＥＬパネル用透明樹脂層」または「第２の有機ＥＬパネル用透明樹脂層」を配置したことで、封止透明基板側から光を取り出す際に、光の屈折率の波長依存性（波長分散）に起因する光の取り出し効率の問題を解決できる等、実施形態１〜５と同様の効果が得られる。
【００９２】
［実施形態７］
つぎに、本発明の第７の実施形態について説明する。
【００９３】
本実施形態は、基板側と、基板と対向する封止基板側の双方から光を取り出す、いわゆる両面発光・両面光取り出し（シースルー）タイプの有機ＥＬパネルについて説明する。
【００９４】
図７の断面図に、本実施形態の有機ＥＬパネルの構造の一例を模式的に示す。図示のとおり、この有機ＥＬパネル７０は、透明基板１１とアノード１４との間、および、透明基板１１におけるアノード１４と反対側の面上に透明樹脂層１２が配置されていること、並びに、アノードとして、ＩＴＯ等の透明電極を用いていること以外は、実施形態６の有機ＥＬパネル６０と同様である。このような構成とすることで、本実施形態の有機ＥＬパネル７０では、図７中に矢印６０１および７０１で示すように、光が、透明基板１１側および封止透明基板６１側の双方から取り出される。
【００９５】
図７に示す有機ＥＬパネルでは、透明基板１１とアノード１４との間、および、透明基板１１におけるアノード１４と反対側の面上の双方に透明樹脂層１２が配置されているが、いずれか一方のみに透明樹脂層１２が配置されていてもよい。
【００９６】
図７では、前記３つの透明樹脂層として、実施形態１に記載の本発明の「第１の有機ＥＬパネル用透明樹脂層」１２を示したが、本実施形態の有機ＥＬパネルでは、前記透明樹脂層の一部または全部として、実施形態２または４に記載の本発明の「第２の有機ＥＬパネル用透明樹脂層」２２または４２を用いてもよい。
【００９７】
本実施形態の有機ＥＬパネルの製造方法は特に限定されないが、例えば、実施形態１〜６の有機ＥＬパネルおよび一般的な両面発光・両面光取り出し（シースルー）タイプの有機ＥＬパネルに準じても良い。また、本実施形態の有機ＥＬパネルの使用方法も特に限定されないが、例えば、照明等、一般的な両面発光・両面光取り出し（シースルー）タイプの有機ＥＬパネルと同様でもよい。
【００９８】
本実施形態の有機ＥＬパネルによれば、透明基板側および封止透明基板側の双方に、本発明の「第１の有機ＥＬパネル用透明樹脂層」または「第２の有機ＥＬパネル用透明樹脂層」を配置したことで、透明基板側および封止透明基板側の双方から光を取り出す際に、光の屈折率の波長依存性（波長分散）に起因する光の取り出し効率の問題を解決できる等、実施形態１〜６と同様の効果が得られる。
【実施例】
【００９９】
実施例として、図１と同じ構造の有機ＥＬパネルを製造した。一方、比較例として、図９と同じ構造の有機ＥＬパネルを製造した。これらの発光の様子を観察した。その結果、実施例の有機ＥＬパネルは、表示の色ムラがなく、パネル端部の反射光が発光面（パネル中央部）と同じ色を呈していた。これに対し、比較例の有機ＥＬパネルは、パネル端部の電極部分が、発光面（パネル中央部）と比較して青みがかっていた。これは、導波された青色光が陰極（金属電極）の電極取り出し部分や、陽極の電極取り出し部のパッド部分で反射されたためである。
【０１００】
なお、前記実施例および前記比較例の有機ＥＬパネルの製造および特性評価は、具体的には、以下のようにして行った。
【０１０１】
［１．実施例の有機ＥＬパネルの製造］
まず、ガラス基板１１上に、光散乱層（有機ＥＬパネル用透明樹脂層１２および平坦化層１３）を形成した。すなわち、まず、透明樹脂としてポリメタクリル酸メチルを主剤としたアクリル樹脂溶液１００質量部を準備した。そこに、第１の微粒子１２２および第２の微粒子１２３を混合し、混練および分散して、光散乱材を調整した。第１の微粒子１２２としては、平均粒径が０．５〜１．２μｍの間のシリコーン系微粒子を２０質量部用いた。第２の微粒子１２３としては、平均粒径が２００ｎｍのシリコーン系微粒子を３質量部と、平均粒径が４０ｎｍのシリコーン系微粒子を０．５質量部用いた。つぎに、前記光散乱材を、所定の膜厚となるように、無アルカリガラス基板１１上にスリットコーターにより塗布し、乾燥し、硬化させて、透明樹脂１２１中に第１の微粒子１２２および第２の微粒子１２３が分散した有機ＥＬパネル用透明樹脂層１２を形成した。さらに、その上に、前記アクリル樹脂溶液と同一の組成の溶液を塗布し、乾燥し、硬化させて、平坦化膜１３を形成した。このようにして、前記光散乱層（有機ＥＬパネル用透明樹脂層１２および平坦化層１３）を形成した。アフターキュア（硬化）後の前記光散乱層の膜厚は３．０μｍ、ヘイズ値は６７％、分光光度計で測定した全光線の透過率は８２％であった。
【０１０２】
つぎに、前記光散乱層上に、有機ＥＬパネルの陽極となるＩＴＯをスパッタ法にて成膜し、透明電極（陽極）１４を形成した。さらに、その透明電極（陽極）１４上に、真空蒸着法により、有機ＥＬ層１６を形成した。さらに、有機ＥＬ層１６上に、真空蒸着法により、アルミニウムの陰極１５を形成した。このようにして、図１に示す有機ＥＬ照明パネルを製造した。有機ＥＬ層１６は、透明電極１４（ＩＴＯ膜）側から、正孔注入層１６１、正孔輸送層１６２、発光層１６３、正孔ブロック層（図示せず）、電子輸送層１６４、電子注入層１６５が、前記順序で積層された積層体とした。前記積層体における各層の形成材料は、下記のとおりである。
正孔注入層：Ｃｕ−Ｐｃ（銅フタロシアニン）
正孔輸送層：α−ＮＰＤ（Ｎ，Ｎ’−ジフェニル−Ｎ−Ｎ−ビス（１−ナフチル）−１，１’−ビフェニル）−４，４’−ジアミン）
発光層：ホスト；ＣＢＰ（４，４’−ビスカルバゾリルビフェニル）
ドーパント；Ｉｒ（ｐｐｙ）３  （トリス−（２フェリニルピリジン）イリジウム錯体）、Ｂｔｐ２Ｉｒ（ａｃａｃ）  （ビス（２−（２’−ベンゾ（４，５−α）チエニル）ピリジネート−Ｎ，Ｃ２’）（アセチルアセトネート）イリジウム錯体）、ＦＩｒ（ｐｉｃ）  （（ビス（４，６−ジ−フルオロフェニル）−ピリジネート−Ｎ，Ｃ２’）ピコリネートイリジウム錯体）
正孔ブロック層：ＢＣＰ（２，９−ジメチル−４，７−ジフェニル−１，１０−フェナントロリン）
電子輸送層：Ａｌｑ３
電子注入層：ＬｉＦ
【０１０３】
［２．実施例の有機ＥＬパネルの特性評価（色度の均一性評価）］
本実施例の有機ＥＬパネルに、駆動電流として２５Ａ／ｍ２の定電流を流して点灯させた。駆動電圧は４．５Ｖ、輝度は１６８０ｃｄ／ｍ２であった。この有機ＥＬパネルにおける色度の均一性を、以下のようにして評価した。すなわち、この有機ＥＬパネルにおける中心と周辺の面内５点の色度を測定し、u’およびv’を算出し、さらにそれから、中心部と周辺との色度差Δu’v’を算出した。この有機ＥＬパネルの色度差は、平均で０．００３、最も大きい場所でも０．００４で０．０１（１０／１０００）以下であり、高い色度の均一性を示した。なお、前記色度差Δu’v’は、下記数式（１）で表される。
Δu’v’＝｛（u1’−u2’）2＋（v1’−v2’）2｝1/2        （１）
【０１０４】
［３．比較例の有機ＥＬパネルの製造］
前記光散乱層（有機ＥＬパネル用透明樹脂層１２および平坦化層１３）を形成しなかったこと以外は、実施例と同様にして、比較例の有機ＥＬパネルを製造した。
【０１０５】
［４．比較例の有機ＥＬパネルの特性評価（色度の均一性評価）］
本比較例の有機ＥＬパネルに、駆動電流として２５Ａ／ｍ２の定電流を流して点灯させた。駆動電圧は４．７Ｖ、輝度は８５０ｃｄ／ｍ２であった。この有機ＥＬパネルの中心と周辺部との色度差は、平均で０．０３１（３１／１０００）であり、色度の均一性としては良好ではなく、周辺部は青味方向にずれていた。
【０１０６】
以上、実施形態および実施例を参照して本発明を説明したが、本発明は、上記実施形態および実施例に限定されるものではない。本発明の構成や詳細には、本発明のスコープ内で当業者が理解しうる様々な変更をすることができる。
【０１０７】
本発明の有機ＥＬパネル用透明樹脂層は、例えば、有機ＥＬ照明パネル用、または有機ディスプレイパネル用に用いることができる。すなわち、本発明の有機ＥＬパネルは、例えば、有機ＥＬ照明パネルまたは有機ＥＬディスプレイパネルであっても良い。本発明の有機ＥＬパネルの用途としては、例えば、液晶ディスプレイ等のバックライト等が挙げられる。また、本発明の有機ＥＬパネルは、例えば、インテリア、エクステリア、車載用途等に用いることができる。ただし、本発明はこれに限定されず、広範な用途に適用可能であり、例えば、一般的な有機ＥＬパネル、有機ＥＬ照明装置または有機ＥＬディスプレイと同様の任意の用途に用いることができる。また、本発明の有機ＥＬパネル（光源）の用途は、有機ＥＬ照明装置用および有機ＥＬディスプレイ用のみに限定されず、光源を必要とする任意の装置に広く適用可能である。
【０１０８】
上記の実施形態の一部または全部は、以下の付記のようにも記載しうるが、以下には限定されない。
【０１０９】
（付記１）
透明樹脂中に、複数の光散乱微粒子が分散され、
前記複数の光散乱微粒子は、平均粒子径が３００〜５００００ｎｍである第１の微粒子群と、平均粒子径が１〜３００ｎｍである第２の微粒子群とを含む、
ことを特徴とする有機ＥＬパネル用透明樹脂層。
【０１１０】
（付記２）
前記第２の微粒子群の含有率が、前記光散乱微粒子の全質量に対し、１〜３０質量％の範囲であることを特徴とする付記１記載の有機ＥＬパネル用透明樹脂層。
【０１１１】
（付記３）
前記第１の微粒子群の平均粒子径が、３００〜３０００ｎｍの範囲であることを特徴とする付記１または２記載の有機ＥＬパネル用透明樹脂層。
【０１１２】
（付記４）
透明樹脂中に、複数の光散乱微粒子が分散され、
前記複数の光散乱微粒子は、平均粒子径が３００〜５００００ｎｍであることを特徴とする有機ＥＬパネル用透明樹脂層。
【０１１３】
（付記５）
透明樹脂中に、複数の光散乱微粒子が分散され、
前記複数の光散乱微粒子は、平均粒子径が１〜３００ｎｍであることを特徴とする有機ＥＬパネル用透明樹脂層。
【０１１４】
（付記６）
前記光散乱微粒子が、有機微粒子および無機微粒子の少なくとも一方であることを特徴とする付記１から５のいずれかに記載の有機ＥＬパネル用透明樹脂層。
【０１１５】
（付記７）
前記第１の微粒子群が、有機微粒子および無機微粒子の少なくとも一方であることを特徴とする付記６記載の有機ＥＬパネル用透明樹脂層。
【０１１６】
（付記８）
前記第２の微粒子群が、有機微粒子および無機微粒子の少なくとも一方であることを特徴とする付記６または７記載の有機ＥＬパネル用透明樹脂層。
【０１１７】
（付記９）
前記有機微粒子が、メタアクリル酸エステルおよびスチレンの共重合物、ポリカーボネート樹脂、ポリメチルメタクリレート樹脂、メラミン樹脂、ポリスチレン樹脂、およびシリコーン樹脂からなる群から選択される少なくとも一つであることを特徴とする付記６から８のいずれかに記載の有機ＥＬパネル用透明樹脂層。
【０１１８】
（付記１０）
前記無機微粒子が、金属酸化物、シリカ、ジルコニア、硫酸バリウムおよび炭酸カルシウムからなる群から選択される少なくとも一つであることを特徴とする付記６から９のいずれかに記載の有機ＥＬパネル用透明樹脂層。
【０１１９】
（付記１１）
前記金属酸化物が、二酸化チタン、酸化亜鉛、酸化鉄およびアルミナからなる群から選択される少なくとも一つであることを特徴とする付記１０記載の有機ＥＬパネル用透明樹脂層。
【０１２０】
（付記１２）
前記第２の微粒子群が、有機微粒子であることを特徴とする付記１から１１のいずれかに記載の有機ＥＬパネル用透明樹脂層。
【０１２１】
（付記１３）
透明樹脂中に、複数の凸部を含む凹凸構造が形成され、
前記複数の凸部は、幅および高さの少なくとも一方が３００〜３０００ｎｍである第１の凸部群と、幅および高さの少なくとも一方が１０〜３００ｎｍである第２の凸部群とを含み、
前記凹凸構造は、前記凸部の形状および大きさの少なくとも一方が周期性を有しない、
ことを特徴とする有機ＥＬパネル用透明樹脂層。
【０１２２】
（付記１４）
前記第１の凸部群および前記第２の凸部群の底面の面積の合計に対し、前記第２の凸部群の底面の面積が、１〜３０％の範囲であることを特徴とする付記１３記載の有機ＥＬパネル用透明樹脂層。
【０１２３】
（付記１５）
前記凹凸構造が、熱可塑性材料に対するインプリント、または、フォトレジスト材料に対するフォトリソグラフィーにより形成された凹凸構造であることを特徴とする付記１３または１４記載の有機ＥＬパネル用透明樹脂層。
【０１２４】
（付記１６）
光散乱および光分散の少なくとも一方の機能を有するシートまたはフィルムであることを特徴とする付記１から１５のいずれかに記載の有機ＥＬパネル用透明樹脂層。
【０１２５】
（付記１７）
有機ＥＬ照明パネル用であることを特徴とする付記１から１６のいずれかに記載の有機ＥＬパネル用透明樹脂層。
【０１２６】
（付記１８）
有機ＥＬディスプレイパネル用であることを特徴とする付記１から１６のいずれかに記載の有機ＥＬパネル用透明樹脂層。
【０１２７】
（付記１９）
基板と、付記１から１８のいずれかに記載の有機ＥＬパネル用透明樹脂層とを含み、
前記基板の少なくとも片面に、前記有機ＥＬパネル用透明樹脂層が積層されていることを特徴とする有機ＥＬパネル。
【０１２８】
（付記２０）
前記基板が、ガラス基板であることを特徴とする付記１９記載の有機ＥＬパネル。
【０１２９】
（付記２１）
さらに、透明電極を有することを特徴とする付記１９または２０記載の有機ＥＬパネル。
【０１３０】
（付記２２）
前記透明電極が、金属酸化物、酸化物半導体、銀ナノワイヤ、および炭素材料からなる群から選択される少なくとも一つの材料から形成される付記２１記載の有機ＥＬパネル。
【０１３１】
（付記２３）
前記透明電極が、ＩＴＯ（Ｉｎｄｉｕｍ−Ｔｉｎ  Ｏｘｉｄｅ、酸化インジウムスズ）、ＩＺＯ（Ｉｎｄｉｕｍ−Ｚｉｎｃ  Ｏｘｉｄｅ、酸化亜鉛スズ）、ＺｎＯ（酸化亜鉛）、銀ナノワイヤ、グラフェン、およびカーボンナノチューブからなる群から選択される少なくとも一つの材料から形成される付記２１または２２記載の有機ＥＬパネル。
【０１３２】
（付記２４）
前記透明電極が、ＩＴＯ（Ｉｎｄｉｕｍ−Ｔｉｎ  Ｏｘｉｄｅ、酸化インジウムスズ）電極であることを特徴とする付記２１記載の有機ＥＬパネル。
【０１３３】
（付記２５）
前記有機ＥＬパネル用透明樹脂層が、前記基板と前記透明電極との間に挟まれるように配置されていることを特徴とする付記２１から２４のいずれかに記載の有機ＥＬパネル。
【０１３４】
（付記２６）
前記有機ＥＬパネル用透明樹脂層が、付記１から１２のいずれかに記載の有機ＥＬパネル用透明樹脂層であり、
前記第１の微粒子群における前記光散乱微粒子の平均粒子径が、３００〜３０００ｎｍである付記２５記載の有機ＥＬパネル。
【０１３５】
（付記２７）
前記有機ＥＬパネル用透明樹脂層が、前記基板を挟んで、前記透明電極と反対側に配置されていることを特徴とする付記２１から２４のいずれかに記載の有機ＥＬパネル。
【０１３６】
（付記２８）
前記有機ＥＬパネル用透明樹脂層が、複数であり、
少なくとも１つの前記有機ＥＬパネル用透明樹脂層が、前記基板と前記透明電極との間に挟まれるように配置され、かつ、
他の少なくとも１つの前記有機ＥＬパネル用透明樹脂層が、前記基板を挟んで、前記透明電極と反対側に配置されていることを特徴とする付記２１から２４のいずれかに記載の有機ＥＬパネル。
【０１３７】
（付記２９）
前記基板と前記透明電極との間に挟まれるように配置された前記有機ＥＬパネル用透明樹脂層が、付記１から１２のいずれかに記載の有機ＥＬパネル用透明樹脂層であり、
前記基板を挟んで、前記透明電極と反対側に配置された前記有機ＥＬパネル用透明樹脂層が、付記１３から１８のいずれかに記載の有機ＥＬパネル用透明樹脂層である、
ことを特徴とする付記２８記載の有機ＥＬパネル。
【０１３８】
（付記３０）
前記基板と前記透明電極との間に挟まれるように配置された前記有機ＥＬパネル用透明樹脂層が、付記１３から１８のいずれかに記載の有機ＥＬパネル用透明樹脂層であり、
前記基板を挟んで、前記透明電極と反対側に配置された前記有機ＥＬパネル用透明樹脂層が、付記１から１２のいずれかに記載の有機ＥＬパネル用透明樹脂層である、
ことを特徴とする付記２８記載の有機ＥＬパネル。
【０１３９】
（付記３１）
付記１７記載の有機ＥＬパネル用透明樹脂層を含む有機ＥＬ照明パネルであることを特徴とする付記１９から３０のいずれかに記載の有機ＥＬパネル。
【０１４０】
（付記３２）
付記１８記載の有機ＥＬパネル用透明樹脂層を含む有機ＥＬディスプレイパネルであることを特徴とする付記１９から３０のいずれかに記載の有機ＥＬパネル。
【０１４１】
（付記３３）
付記１７記載の有機ＥＬパネル用透明樹脂層または付記３１記載の有機ＥＬ照明パネルを含むことを特徴とする有機ＥＬ照明装置。
【０１４２】
（付記３４）
基板と、前記基板と対向する封止基板と、付記１〜１８のいずれかに記載の有機ＥＬパネル用透明樹脂層とを含み、
前記有機ＥＬパネル用透明樹脂層が、前記封止基板を挟んで、前記基板側と反対側に配置されていることを特徴とする有機ＥＬパネル。
【０１４３】
（付記３５）
基板と、前記基板と対向する封止基板と、複数の付記１〜１８のいずれかに記載の有機ＥＬパネル用透明樹脂層とを含み、
少なくとも１つの前記有機ＥＬパネル用透明樹脂層が、前記封止基板を挟んで、前記基板と反対側に配置され、かつ、
他の少なくとも１つの前記有機ＥＬパネル用透明樹脂層が、前記基板の少なくとも片面に積層されていることを特徴とする有機ＥＬパネル。
【０１４４】
（付記３６）
さらに、透明電極を有することを特徴とする付記３５記載の有機ＥＬパネル。
【０１４５】
（付記３７）
前記他の少なくとも１つの前記有機ＥＬパネル用透明樹脂層が、前記基板と前記透明電極との間に挟まれるように配置されていることを特徴とする付記３６記載の有機ＥＬパネル。
【０１４６】
（付記３８）
前記他の少なくとも１つの前記有機ＥＬパネル用透明樹脂層が、前記基板を挟んで、前記透明電極と反対側に配置されていることを特徴とする付記３６記載の有機ＥＬパネル。
【０１４７】
（付記３９）
前記他の少なくとも１つの前記有機ＥＬパネル用透明樹脂層が、複数であり、
前記他の少なくとも１つの前記有機ＥＬパネル用透明樹脂層のうちの少なくとも１つが、前記基板と前記透明電極との間に配置され、かつ、
前記他の少なくとも１つの前記有機ＥＬパネル用透明樹脂層のうちの他の少なくとも１つが、前記基板を挟んで、前記透明電極と反対側に配置されていることを特徴とする付記３６記載の有機ＥＬパネル。
【０１４８】
（付記４０）
付記１８記載の有機ＥＬパネル用透明樹脂層または付記３２記載の有機ＥＬディスプレイパネルを含むことを特徴とする有機ＥＬディスプレイ。
【０１４９】
（付記４１）
付記３２記載の有機ＥＬ照明パネルを含み、前記有機ＥＬ照明パネルが、付記２７記載の有機ＥＬパネルであり、
前記基板に対し、前記有機ＥＬパネル用透明樹脂層が視認側に配置され、かつ、前記透明電極が視認側と反対側に配置されていることを特徴とする付記４０記載の有機ＥＬディスプレイ。
【０１５０】
（付記４２）
前記有機ＥＬパネル用透明樹脂層の視認側が、封止基板により封止されている付記４１記載の有機ＥＬディスプレイ。
【０１５１】
（付記４３）
付記１から１２の有機ＥＬパネル用透明樹脂層の製造工程中で、
前記光散乱微粒子の全質量に対する前記第２の微粒子群の含有率を高くすることにより、有機ＥＬパネルの色温度を高くするか、または、
前記光散乱微粒子の全質量に対する前記第２の微粒子群の含有率を低くすることにより、有機ＥＬパネルの色温度を低くする
ことを特徴とする、前記有機ＥＬパネルの色温度の調整方法。
【０１５２】
（付記４４）
付記１３から１８の有機ＥＬパネル４透明樹脂層の製造工程中で、
前記第１の凸部群および前記第２の凸部群の底面の面積の合計に対する前記第２の凸部群の底面の面積比率を高くすることにより、有機ＥＬパネルの色温度を高くするか、または、
前記第１の凸部群および前記第２の凸部群の底面の面積の合計に対する前記第２の凸部群の底面の面積比率を低くすることにより、有機ＥＬパネルの色温度を低くする
ことを特徴とする、前記有機ＥＬパネルの色温度の調整方法。
【０１５３】
この出願は、２０１４年７月４日に出願された日本出願特願２０１４−１３８６５２を基礎とする優先権を主張し、その開示の全てをここに取り込む。
【符号の説明】
【０１５４】
１０、２０、３０、４０、５０、６０、７０、９０、１００  有機ＥＬパネル
１１  基板
１２、２２、３２、４２  有機ＥＬパネル用透明樹脂層
１３  平坦化層
１４  透明電極（陽極）
１５  陰極
１６  有機ＥＬ層
６１  封止基板
６２  充填材
６３  シール部
１６１  正孔注入層
１６２  正孔輸送層
１６３  発光層
１６４  電子輸送層
１６５  電子注入層
１２１、２２１  透明樹脂（バインダー樹脂、マトリクス樹脂）
１２２  第１の微粒子
１２３  第２の微粒子
２２２、４２２、８１  第１の凸部
２２３、４２３、８２  第２の凸部
１０１、１０２、１１１、１１２、１１３  有機ＥＬパネル正面（透明基板１１正面）方向またはそれに近い方向の発光
１０３、１０４  前記正面方向に対し大きく傾斜した方向の発光
１１４、１１７  赤色の光
１１５、１１８  緑色の光
１１６、１１９  青色の光
６０１、７０１、８０１  光
【図１】
2020047611.tif 000003
【図２】
2020047611.tif 000004
【図３】
2020047611.tif 000005
【図４】
2020047611.tif 000006
【図５】
2020047611.tif 000007
【図６】
2020047611.tif 000008
【図７】
2020047611.tif 000009
【図８】
2020047611.tif 000010
【図９】
2020047611.tif 000011
【図１０】
2020047611.tif 000012
【図１１】
2020047611.tif 000013
【図１２】
2020047611.tif 000014